(57)【要約】      （修正有）【課題】接合部の導電性に優れ、焼結後の接合強度が高く、接合部の厚みを薄く制御することができる金属接合材料を提供する。【解決手段】（A）金属粒子と、（B）沸点が２４３〜２７５℃及び２５℃の蒸気圧が０．０１０〜４．０Paである有機溶媒と、を含有する金属接合材料であって、金属粒子が、平均一次粒子径の粒度分布が１００〜６０００ｎｍの範囲にある第１の金属粒子と、平均一次粒子径の粒度分布が０．５〜１０μｍの範囲にある第２の金属粒子とからなる金属接合材料。【選択図】なし【特許請求の範囲】
【請求項１】
（A）金属粒子と、（B）沸点が２４３℃〜２７５℃及び２５℃の蒸気圧が０．０１０Pa〜４．０Paである有機溶媒と、を含有する金属接合材料。
【請求項２】
前記（B）有機溶媒が、グリコールエーテル系である請求項１に記載の金属接合材料。
【請求項３】
前記（A）金属粒子が、（A１）平均一次粒子径の粒度分布が１００ｎｍ〜６０００ｎｍの範囲にある第１の金属粒子と（A２）平均一次粒子径の粒度分布が０．５μｍ〜１０μｍの範囲にある第２の金属粒子とからなる請求項１に記載の金属接合材料。
【請求項４】
前記（A１）第１の金属粒子及び前記（A２）第２の金属粒子が、銀、銀合金、または銀若しくは銀合金で被覆された銅である請求項３に記載の金属接合材料。
【請求項５】
前記（A１）第１の金属粒子の質量：前記（A２）第２の金属粒子の質量が、３：７〜７：３である請求項３または４に記載の金属接合材料。
【請求項６】
さらに、（C）分散剤が含まれる請求項１乃至５のいずれか１項に記載の金属接合材料。
【請求項７】
請求項１乃至６のいずれか１項に記載の金属接合材料を用いて、基板に電子部品を実装した電子部品接合体。
【請求項８】
前記電子部品が、LED素子またはパワーデバイスである請求項７に記載の電子部品接合体。
【発明の詳細な説明】
【技術分野】
【０００１】
本発明は、金属粒子と有機溶媒を含有した金属接合材料、より詳細には、基板へのスクリーン印刷法やインクジェット印刷法などの公知の印刷方法や、ディスペンサー法など、公知の吐出方法を用いた塗布により、低温（例えば、２００℃程度）の熱処理にて、前記基板上に電子部品を接合できる金属接合材料に関するものである。
【背景技術】
【０００２】
基板に電子部品を実装する分野において、電気的接合は、鉛フリーはんだ、例えば、スズ‐銀系、スズ‐銅系、スズ-銀-銅系のはんだが主流となっている（特許文献１）。しかし、鉛フリーはんだは高融点であり、実装温度が２５０℃以上と高くなる。よって、電子部品や基板が熱損傷を起こすことがあり、全ての電子部品や基板に対応できるものではない。そこで、ＰＥＴなど耐熱性に劣った基板を用いる場合やモジュールの耐熱性の問題等で低温にて接合せざるを得ない場合には、比較的低温で電気的接合が可能なビスマスやインジウム系合金を使用していた。しかし、ビスマスは接合強度や合金の脆さに問題があり、インジウム系合金は高価という問題がある。
【０００３】
一方で、耐熱性の点ではんだ付けに不向きな電子部品の実装やモジュールの組み立てには、比較的低温で電気的接合が可能な銀ペーストが用いられ、導通抵抗の上昇を防止するために、銀ペーストに低融点金属や導電フィラー、金属ナノ粒子を添加することが行なわれている。金属ナノ粒子は、比表面積が大きく反応活性が高いので、金属バルクと比較して、低温で融着する低温焼結という特性を有する。例えば、銀ナノ粒子の場合、本来の融点９６４℃より格段に低い２００℃程度の加熱処理で融着接合現象が起こり、金属バルクと同等程度の導通性を示すことが知られている。しかし、導電性、接合強度が不十分であるという問題がある。
【０００４】
また、近年、電子部品が発する熱による熱損傷を防止するために、２００℃程度の加熱処理で融着接合現象が起こるだけではなく、高放熱性を有する接合材料が求められている。そこで、高放熱材料である銀粒子等の金属粒子に環状構造を有する飽和炭化水素などの有機溶剤を添加した金属接合材料を用い、該金属接合材料を２００℃程度の加熱処理で焼結（以下、「低温焼結」ということがある。）することで、基板に電子部品を実装することも行われている。
【０００５】
しかし、上記金属接合材料でも、依然として、接合強度は不十分であった。さらに、上記金属接合材料では、塗布の際に金属接合材料の厚みを薄く制御することが難しいので、電子部品から放出される熱や焼結時の熱が接合部で蓄積され易く、放熱性が十分ではないという問題があった。
【先行技術文献】
【特許文献】
【０００６】
【特許文献１】特開２０１３−２５８３９９号公報
【発明の概要】
【発明が解決しようとする課題】
【０００７】
本発明は、上記事情に鑑み、接合部の導電性に優れ、焼結後の接合強度が高く、接合部の厚みを薄く制御することができる金属接合材料を提供することを目的とする。
【課題を解決するための手段】
【０００８】
本発明の態様は、（A）金属粒子と、（B）沸点が２４３℃〜２７５℃及び２５℃の蒸気圧が０．０１０Pa〜４．０Paである有機溶媒と、を含有する金属接合材料である。
【０００９】
本発明の態様は、前記（B）有機溶媒が、グリコールエーテル系である金属接合材料である。「グリコールエーテル系」とは、グリコールが脱水縮合した構造を主骨格とした化学構造を意味する。
【００１０】
本発明の態様は、前記（A）金属粒子が、（A１）平均一次粒子径の粒度分布が１００nm〜６０００nmの範囲にある第１の金属粒子と（A２）平均一次粒子径の粒度分布が０．５μm〜１０μmの範囲にある第２の金属粒子とからなる金属接合材料である。
【００１１】
本発明の態様は、前記（A１）第１の金属粒子及び前記（A２）第２の金属粒子が、銀、銀合金、または銀若しくは銀合金で被覆された銅である金属接合材料である。
【００１２】
本発明の態様は、前記（A１）第１の金属粒子の質量：前記（A２）第２の金属粒子の質量が、３：７〜７：３である金属接合材料である。
【００１３】
本発明の態様は、さらに、（C）分散剤が含まれる金属接合材料である。
【００１４】
本発明の態様は、上記金属接合材料を用いて、基板に電子部品を実装した電子部品接合体である。
【００１５】
前記電子部品が、LED素子またはパワーデバイスである電子部品接合体である。
【発明の効果】
【００１６】
本発明の態様によれば、金属接合材料に沸点が２４３℃〜２７５℃及び２５℃の蒸気圧が０．０１０Pa〜４．０Paである有機溶媒を配合することで、良好な導電性を有するだけではなく、接合強度に優れ、接合部の厚みを薄く制御することができる。これは、上記有機溶媒は、室温で行われる基板等への塗布時だけではなく塗布後も長期間にわたって揮発しにくいのに対し、２００℃程度の加熱処理にて電子部品と基板とを接合する際には、塗布した金属接合材料から円滑に揮発することから、良好な接合強度が得られ、さらには、電子部品を基板に搭載する際に所定の荷重をかけることで、接合部が所望の厚さに調整できるためと考えられる。従って、本発明の金属接合材料は、微少な塗布量であっても、塗布時及び塗布後とも揮発しにくいので、接合部を所望の厚さにすることができる。
【００１７】
本発明の態様によれば、前記有機溶媒がグリコールエーテル系であることにより、導電性がより向上する。
【００１８】
本発明の態様によれば、（A）金属粒子が、（A１）平均一次粒子径の粒度分布が１００nm〜６０００nmの範囲にある第１の金属粒子と（A２）平均一次粒子径の粒度分布が０．５μm〜１０μmの範囲にある第２の金属粒子とからなることにより、確実に、機械的接合強度を有しつつ、２００℃程度の加熱処理で融着接合現象が生じる。
【００１９】
本発明の態様によれば、さらに、（C）分散剤が含まれることにより、金属接合材料中における金属粒子と有機溶媒との分離を防止できるので、塗布装置の吐出口における金属接合材料の詰まりや塗布量の不均一化を抑制できる。従って、精度よく微細（例えば、１００μｍ〜２００μｍ程度の大きさ）な塗布を行うことができる。
【図面の簡単な説明】
【００２０】
【図１】試験片である基板表面の温度プロファイルを説明する図である。
【発明を実施するための形態】
【００２１】
次に、本発明の金属接合材料について説明する。本発明の金属接合材料は、（A）金属粒子と、（B）沸点が２４３℃〜２７５℃及び２５℃の蒸気圧が０．０１０Pa〜４．０Paである有機溶媒と、を含有する。
【００２２】
（A）金属粒子
金属粒子は、導電性を有する粉末状のものであれば、種類、粒子径とも、特に限定されない。金属種としては、例えば、金、銀、銅、白金、パラジウム、ニッケル、ビスマス、鉛、インジウム、スズ、亜鉛、チタン、アルミニウム及びアンチモンなど、はんだに使用される金属単体や上記金属種を含有する金属合金を挙げることができる。上記金属種のうち、導電性と高い放熱性の点から、銀、銀合金、または銀若しくは銀合金で被覆された銅が好ましい。上記金属は、単独で使用してもよく、２種以上を混合して使用してもよい。
【００２３】
金属粒子の粒子径としては、例えば、平均一次粒子径１０nm〜１０μｍであり、比表面積が大きく粒子表面の反応活性が高くなることから金属本来の融点よりもはるかに低い加熱温度で電子部品を基板に電気的に接合できる点から、ナノオーダーの平均一次粒子径（すなわち、平均一次粒子径１０nm以上１０００μｍ未満）の金属粒子を含むことが好ましく、ボイドの発生を抑制して良好な機械的接合強度を得る点から、（A１）平均一次粒子径の粒度分布が１００nm〜６０００nmの範囲にある第１の金属粒子と（A２）平均一次粒子径の粒度分布が０．５μm〜１０μmの範囲にある第２の金属粒子とからなる金属粒子が特に好ましい。
【００２４】
また、（A１）第１の金属粒子と（A２）第２の金属粒子の、それぞれの最大ピーク一次粒子径は、特に限定されないが、ボイドの発生を確実に防止して、機械的接合強度に優れた金属接合部を得る点から、（A１）第１の金属粒子の、最大ピーク一次粒子径は、２００nm〜８００nmが好ましく、（A２）第２の金属粒子の、最大ピーク一次粒子径は、５００nm〜２２００nmが好ましい。さらに、（A１）第１の金属粒子の質量：（A２）第２の金属粒子の質量は、特に限定されないが、粒度分布を広範囲とすることで高密度の接合を形成する点から３：７〜７：３が好ましい。
【００２５】
また、（A）成分である金属粒子の配合割合は、適宜選択可能であるが、例えば、その下限値は、良好な導電性を有する接合部を得る点から、金属接合材料中に８０質量％含まれるのが好ましく、９０質量％が特に好ましい。一方、前記配合割合の上限値は、（B）成分である有機溶剤の配合の点から９６質量％が好ましく、９５質量％が特に好ましい。
【００２６】
（B）沸点が２４３℃〜２７５℃及び２５℃の蒸気圧が０．０１０Pa〜４．０Paである有機溶媒
沸点が２４３℃〜２７５℃及び２５℃の蒸気圧が０．０１０Pa〜４．０Paである有機溶媒を配合することにより、本発明の金属接合材料を金属間の接合に使用するにあたり、接合強度に優れ、さらに、接合部の厚みを薄く制御することができる。接合部の厚みを薄く制御することができるのは、上記有機溶媒は、室温（例えば、２５℃）で揮発しにくいので、室温で行われる基板等への金属接合材料の塗布後、金属接合材料は室温にて長時間にわたりペースト状を維持でき、ひいては、電子部品等を基板に搭載する際に所定の荷重をかけることで塗布した金属接合材料を所望の厚さに調整できるためと考えられる。また、接合強度に優れるのは、電子部品等と基板とを接合する際に、金属接合材料がペースト状に維持された状態にて加熱処理（例えば、２００℃程度）を行うと、上記有機溶媒が円滑に揮発するためと考えられる。
【００２７】
上記有機溶媒としては、例えば、水酸基、エステル結合及び／またはエーテル構造を有する化合物が挙げられ、具体的な例としては、水酸基を有する化合物として、ジエチレングリコールモノブチルエーテル、ジエチレングリコールモノヘキシルエーテル、ジエチレングリコールモノエチルヘキシルエーテル等のC８〜C１４のグリコールエーテル類、ノナン-１-オール、ドデカン-１-オール、テトラデカン-１-オール等のC９〜C１４の非環式の脂肪族モノアルコール類、ペンタンジオール、ヘキサンジオール及びヘプタンジオール等のC５〜C７の直鎖脂肪族ジアルコール類、２-エチル-１，３-ヘキサンジオール、２，５-ジメチル-２，５-ヘキサンジオール等の分岐鎖を有する非環式のC６〜C９脂肪族ジアルコール類が挙げられる。また、水酸基を有さない化合物としては、ジエチレングリコールモノブチルエーテルアセテート等、上記グリコールエーテル類とアクリル酸またはメタクリル酸とのエステルなどのエステル類を挙げることができる。これらの化合物は、単独で使用してもよく、２種以上を混合して使用してもよい。
【００２８】
沸点が２４３℃〜２７５℃かつ２５℃の蒸気圧が０．０１０Pa〜４．０Paである有機溶媒の配合割合は、適宜選択可能であるが、例えば、その下限値は、良好な接合強度を得る点から、金属接合材料中に２．０質量％含まれるのが好ましく、４．０質量％が特に好ましい。一方、前記配合割合の上限値は、接合強度の低下防止の点から２０質量％が好ましく、１０質量％が特に好ましい。
【００２９】
（C）分散剤
本発明では、必要に応じて、（C）分散剤を配合してもよい。分散媒を配合することで、金属接合材料中における金属粒子と有機溶媒との分離を防止できるので、塗布装置の吐出口における金属接合材料の詰まりや塗布量の不均一化を抑制できる。
【００３０】
分散剤としては、特に限定されず、例えば、アクリル系コポリマー、メタクリル系コポリマー、ソルビトール系等の糖アルコール類、フッ素系等を挙げることができる。これらのうち、金属粒子と有機溶媒との分離防止性に優れ、金属接合材料の低温焼結性を維持できる点から、フッ素系分散剤が好ましい。
【００３１】
また、フッ素系分散剤のうち、金属粒子と有機溶媒との分離を確実に防止して、ディスペンサーなどのノズル口径１００〜２００μｍと微細な吐出装置でも、ノズル内の詰まりを防止し、かつ微少な供給量でも金属粒子の塗布量を均一化できる点から、下記一般式（Ｉ）
【００３２】
【化１】
2015193009.tif 000002
【００３３】
（式中、R１、R２、R３、R４は、それぞれ、独立に、Ｆ、ＣＦ３、Ｃ２ＣＦ５、Ｃ３Ｆ７を表す。）で表される化合物、前記一般式（Ｉ）で表される化合物のオリゴマー、または前記一般式（Ｉ）で表される化合物のオリゴマーを主骨格とする化合物が好ましく、前記一般式（Ｉ）で表される化合物は、ヘキサフルオロプロペンまたはヘキサフルオロプロペントリマーが特に好ましい。なお、上記「一般式（Ｉ）で表される化合物オリゴマー」とは、一般式（Ｉ）で表される化合物が２〜１００個結合した重合体を意味する。これらの化合物は、単独で使用してもよく、２種以上を混合して使用してもよい。
【００３４】
分散剤の配合割合は、適宜選択可能であるが、例えば、その下限値は、金属接合材料の詰まりや塗布量の不均一化を抑制する点から、金属接合材料中に０．３質量％含まれるのが好ましく、０．４質量％が特に好ましい。一方、前記配合割合の上限値は、接合強度の低下防止の点から２．０質量％が好ましく、１．０質量％が特に好ましい。
【００３５】
本発明の金属接合材料には、用途に応じて、適宜、慣用の添加剤を配合してもよい。添加剤としては、例えば、光沢付与剤、金属腐食防止剤、安定剤、流動性向上剤、増粘剤、粘度調整剤、保湿剤、消泡剤、殺菌剤、充填材などを挙げることができる。これらの添加剤は、単独で使用してもよく、２種以上を混合して使用してもよい。
【００３６】
次に、本発明の金属接合材料の製造方法について説明する。本発明の金属接合材料の製造方法は、特に限定されず、例えば、上記（Ａ）成分と（B）成分、および必要に応じてその他の成分を所定割合で配合後、室温にて、三本ロール、ボールミル、サンドミル等の混練手段、またはスーパーミキサー、プラネタリーミキサー等の攪拌手段により混練または混合して製造することができる。
【００３７】
次に、本発明の金属接合材料の用途例について説明する。本発明の金属接合材料は、部品間を金属接合するための材料として広汎に使用することができ、例えば、２００℃以下の低温で実装かつ接合部の厚さの低減が要求される高輝度LEDを基板に搭載するための材料、またはパワーデバイスを基板に接合するための材料等、配線板に電子部品を電気的かつ物理的に接合する導電性の接合材料として使用できる。
【００３８】
次に、本発明の金属接合材料の使用例について説明する。本発明の金属接合材料を導電性の接合材料として使用する場合、例えば、基板上の電子部品（半導体等）を接合する位置に、本発明の金属接合材料を所定量塗布し、塗布した金属接合材料の上に電子部品を載置後、焼成処理して、基板上に電子部品を接合する。金属接合材料の塗布方法は、特に限定されず、例えば、スクリーン印刷法、ディスペンサー法、インクジェット法などが挙げられる。金属接合材料の塗布量は、適宜選択可能であり、例えば、１〜２０μｍの厚さ、幅１００〜１０００μｍにて塗布する。焼成温度は、金属粒子が相互に融着して焼結する温度であれば、特に限定されず、例えば、金属粒子が、ナノオーダーの平均一次粒子径を有する金属粒子を含み、金属種が銅または銀の場合、１８０〜２３０℃であり、好ましくは１９０〜２１０℃である。また、焼成時間は、適宜選択可能であり、例えば、３０〜１２０分である。
【実施例】
【００３９】
次に、実施例を用いて本発明の金属接合材料をさらに詳細に説明する。ただし、本発明の金属接合材料は、以下に示す実施例の態様に限定されるものではない。
【００４０】
実施例１〜６、比較例１〜５
下記表１に示す各成分を下記表１に示す配合割合にて配合し、３本ロールにて混合分散させて、実施例１〜６、比較例１〜５にて使用するペースト状の金属接合材料を調製した。そして、調製した金属接合材料を以下のように基板に塗布して試験片を作製した。なお、表１中の配合割合の数値は質量部を示し、配合割合の「−」部は０質量部を意味する。
【００４１】
焼成条件
焼成：２００℃、６０min、昇温速度０．８℃／min
山陽精工製リフローシミュレーター「SMT Scope SK-5000」にて基板表面温度が図１に示すプロファイルの温度条件で焼成した。
【００４２】
評価
（１）体積抵抗率
スライドガラス上に、上記のように調製した金属接合材料のペーストを、５０μm厚メタルマスクを用いて５cm×１cmの面積にスクリーン印刷により薄膜状に塗布し、上記の焼成条件にて薄膜を焼成し、得られた焼成薄膜に対して、JIS  K  ７１９４に準じた四探針法により、（株）三菱化学アナリテック製「ロレスターGP」により、体積抵抗（比抵抗）率を測定した。
【００４３】
（２）接合剪断強度
酢酸エチルで脱脂した１０mm×１０mm×厚さ１mmのAu／NiメッキCu基板にNordson EFD製ディスペンサー装置「DISPENSER ULTIMUS V 100PSI」を用いて、直径がφ１５０〜２５０μm、質量が８〜１２μgになるように金属接合材料を塗布（吐出）し、YAMAHA製チップマウンタ「YV100Xg」を用いて１mm×１mmのAu／NiメッキSiダミーチップを搭載した。次に、上記の焼成条件にて焼成後、Nordson DAGE製ボンドテスタ「DAGE4000」を用いて８３．３μm／sec（５mm/min）の速度で剪断強度を測定した。
結果は、○：チップの剪断強度が４０MPa以上、△：チップの剪断強度が２０MPa以上４０MPa未満、×：チップの剪断強度が２０MPa未満の３段階で評価した。
【００４４】
（３）大気中放置後の接合剪断強度（乾燥性）
上記（２）における金属接合材料の塗布（吐出）後であってダミーチップを搭載する前に、２５℃、湿度５５%の環境下で１時間放置し、その後、上記（２）と同様の工程で、ダミーチップを搭載し、焼成をしたものについて、上記（２）と同様にして、剪断強度を測定した。
結果は、○：チップの剪断強度が４０MPa以上、△：チップの剪断強度が２０MPa以上４０MPa未満、×：チップの剪断強度が２０MPa未満の３段階で評価した。
【００４５】
（４）分離性
１０ccのガラス瓶に約２gの金属接合材料を測り採り、２０００rpm、１minの条件で遠心分離を行い、固液分離が生じているかどうかを目視で確認した。
結果は、○：液体の浮きが見られず、分離が起こっていない状態、△：表面に液体が浮き出ている状態、×：傾けると浮き出た液体が流動するくらいに分離している状態の３段階で評価した。
【００４６】
（５）接合厚さ
上記（３）と同様にして作製した試験片を、エポキシ樹脂で封止し、機械研磨で断面出しを行った後、日本電子製FE-SEM「JSM−７００１F」にて接合部分を観察し、金属接合材料の厚さを計測した。
結果は、○：接合厚さが１０±２μm、△：接合厚さが１３〜４０μm、×：接合厚さが４０μm超の３段階で評価した。
【００４７】
（６）初期特性を維持できる時間（乾燥時間）
上記（３）の項目において、金属接合材料が初期のペースト状態を維持できる時間を目視により観察した。
【００４８】
実施例１〜６、比較例１〜５についての各評価結果を下記表１に示す。なお、実施例にて使用した有機溶媒の沸点と２５℃の蒸気圧を下記表２に示す。
【００４９】
【表１】
2015193009.tif 000003
【００５０】
【表２】
2015193009.tif 000004
【００５１】
表１、２に示すように、沸点が２４３℃〜２７２℃かつ２５℃の蒸気圧が０．０１３Pa〜３．９Paである有機溶媒を使用した実施例１〜６では、体積抵抗率の値を５．０Ω・cm以下に低減、つまり、導電性を損なうことなく、接合厚さを１０±２μmに低減でき、また、金属接合材料が初期のペースト状態を維持できる時間が１時間以上と、塗布後長時間にわたってペースト状態を維持できた。さらに、接合厚さと初期特性を維持できる時間（乾燥時間）が良好な実施例１〜６では、接合剪断強度と大気中放置後の接合剪断強度ともに４０MPa以上と良好であり、塗布後すぐの焼成でも、塗布後時間の経過した焼成でも、いずれも、機械的強度に優れた接合部を形成できた。
【００５２】
実施例１と実施例３から、沸点が２４３℃〜２７２℃かつ２５℃の蒸気圧が０．０１３Pa〜３．９Paである有機溶媒としてグリコールエーテル系を使用すると、導電性がより向上する傾向があった。また、実施例１〜５と実施例６から、（C）分散剤として、主骨格がヘキサフルオロプロペンであるフッ素系分散剤を使用すると、さらに、金属接合材料に固液分離が発生するのを防止でき、良好な分散性が得られた。
【００５３】
一方、比較例１〜５から、沸点が２４３℃〜２７２℃かつ２５℃の蒸気圧が０．０１３Pa〜３．９Paである有機溶媒以外の有機溶媒を使用すると、接合厚さが１３μm以上の厚さとなってしまい、初期特性を維持できる時間（乾燥時間）も３０分以下に短縮してしまった。また、比較例１〜５では、剪断強度、特に、大気中放置後の接合剪断強度がいずれも４０MPa未満に低下してしまった。また、比較例５から、ソルビトール系分散剤を使用すると、金属接合材料に固液分離が発生するのを防止でき、良好な分散性が得られたが、接合厚さが４０μm超、初期特性を維持できる時間（乾燥時間）も１０分以下となってしまい、接合剪断強度と大気中放置後の接合剪断強度ともに２０MPa未満に低下してしまった。
【産業上の利用可能性】
【００５４】
本発明の金属接合材料は、接合部の導電性に優れ、焼結後の接合強度が高いので、金属間接合の接合剤として広汎に、例えば、LED素子やパワーデバイス等といった半導体部品の基板への搭載の分野で利用でき、また、本発明の金属接合材料は、接合部の厚みを薄く制御することができるので、基板との接合部における高い放熱性が要求される高輝度LED素子の実装の分野で利用できる。
【図１】
2015193009.tif 000005